(57)【要約】【課題】より優れた耐ガス堅牢性、高品位な光沢感が得られる画像堅牢性向上剤、およびその記録物、およびそれを用いた画像堅牢性の向上方法。【解決手段】多孔質構造のインク受容層を備え、且つ、色材により該インク受容層に画像が形成されている記録物の画像堅牢性向上剤であって、分子量３００以上の飽和脂肪酸のトリグリセリドを主として含ことを特徴とするものである。【選択図】　図２
2004034347.tif 000002
【特許請求の範囲】
【請求項１】
多孔質構造のインク受容層を備え、且つ、色材により該インク受容層に画像が形成されている記録物の画像堅牢性向上剤であって、分子量３００以上の飽和脂肪酸のトリグリセリドを主として含むことを特徴とする画像堅牢性向上剤。
【請求項２】
前記飽和脂肪酸は、炭素数５から１８の飽和脂肪酸であることを特徴とする請求項１に記載の画像堅牢性向上剤。
【請求項３】
前記画像堅牢性向上剤は、酸化防止剤および紫外線吸収剤の少なくとも一方をさらに含有することを特徴とする請求項１または２に記載の画像堅牢性向上剤。
【請求項４】
前記飽和脂肪酸のトリグリセリドの含有量が５０質量％以上である請求項１から３のいずれかに記載の画像堅牢性向上剤。
【請求項５】
多孔質構造のインク受容層を備え、且つ、該インク受容層が色材により画像が形成されている領域を有する記録物であって、該領域に請求項１から４のいずれかに記載の画像堅牢性向上剤が付与されていることを特徴とする記録物。
【請求項６】
該領域の少なくとも一部のインク受容層の厚さ方向に存在している孔部の全てまたは実質的に全てを、請求項１から４のいずれかに記載の画像堅牢性向上剤によって充填されている請求項５に記載の記録物。
【請求項７】
多孔質構造のインク受容層を備え、且つ、該インク受容層が色材により画像が形成されている領域を有する記録物の画像堅牢性向上方法であって、該領域に、請求項１から４のいずれかに記載の画像堅牢性向上剤を付与することを特徴とする画像堅牢性向上方法。
【請求項８】
前記領域の少なくとも一部のインク受容層の厚さ方向に存在している孔部の全てまたは実質的に全てが前記画像堅牢性向上剤によって充填されている請求項７に記載の画像堅牢性向上方法。
【請求項９】
多孔質構造のインク受容層を備え、且つ、該インク受容層が色材により画像が形成されている領域を有する記録物の製造方法であって、
（ｉ）該インク受容層にインクを付与して、該インクに含有された色材により画像が形成された領域を得る工程、
（ｉｉ）該インク受容層に、請求項１から４のいずれかに記載の画像堅牢性向上剤を付与する工程、
を有することを特徴とする記録物の製造方法。
【請求項１０】
（ｉｉｉ）該画像が形成された領域に、インク受容層の厚さ方向に分布している孔部の全てまたは実質的に全てを該画像堅牢性向上剤によって充填する工程をさらに有する請求項９に記載の記録物の製造方法。
【請求項１１】
多孔質構造のインク受容層を具備している被記録媒体および請求項１から４の何れかに記載の画像堅牢性向上剤を備えていることを特徴とする画像堅牢性向上化キット。
【発明の詳細な説明】
【０００１】
【発明の属する技術分野】
本発明は、多孔質構造のインク受容層に画像が形成された記録物に対して、より優れた耐ガス堅牢性、高品質な光沢感、高い画像濃度が得られる画像堅牢性向上剤、かかる画像堅牢性向上剤を利用した記録物、画像堅牢性向上方法及び記録物の製造方法、ならびにかかる画像堅牢性向上剤を具備する画像堅牢性向上化キットに関する。
【０００２】
【従来の技術】
様々な画像記録方法の中でもインクジェット記録方式は現在広範に普及しており、今後さらに普及が進むものと期待される。現在要求される画像特性としては、銀塩写真画像と同等水準の高画質な画像であり、具体的にはフェザリング、ブリードを起こさない、高い印字濃度、優れた耐水堅牢性、耐光堅牢性、耐ガス堅牢性、高品位な光沢感を有する高品質画像のことである。特に銀塩写真画像と同等の高品質な画像を長期間維持する、すなわち空気中のガスによる劣化、水や湿気による劣化に対する優れた堅牢性が求められている。
【０００３】
これまでに画像堅牢性を向上させる為の研究は数多くなされている。例えば特開平０７−３１４８８２号公報にあるように、インクジェット記録媒体の多孔質インク受容層に酸化防止剤を添加することにより記録媒体の耐ガス堅牢性を向上させている。また特開平０９−４８１８０号公報にあるように、ある特定の樹脂からなる保護剤を水性インクによる印字物の上に被覆することにより印字物を保護する方法が開示されている。さらに特開平０６−３０１４４１号公報にあるように、基材上に、アルミナ水和物からなる多孔質層を設けた記録シートに、記録を行なった後、多孔質層に硬化組成物を含浸させ、硬化して透明化する記録方法が提案されている。
【０００４】
【発明が解決しようとする課題】
しかしながら、例えば、記録画像を室内に展示してあるような場合に起こる褪色現象は、画像全体が赤みを帯びたり、緑みがかかったり、非印字部が黄変したりというように様々である。また、原因となる要因も光のみに限らず、空気中の各種のガスや、温度、湿度の影響等複合した要因が考えられ、インクジェット記録用記録媒体に酸化防止剤を添加するだけでは、十分な画像堅牢性を得ることができない場合があった。また保護剤を印字物の上から被覆する方法では印字物表面の光沢感が充分得られない場合があるという課題があった。特開平９−４８１８０号公報には、多孔質構造のインク受容層を有する被記録媒体を用いて形成した印字物にかかる保護剤を適用することについては何ら開示されておらず、またその効果についても何ら示唆していない。さらに無機多孔質層に硬化組成物を含浸させ、硬化して透明化させる場合、硬化が均一に進まないことから印字面が不均一に透明化されムラが発生してしまう場合があるという課題があった。
【０００５】
そこで、本発明者は、画像記録された記録媒体に従来以上に優れた耐ガス堅牢性を付与することができると同時に、銀塩写真画像と同等水準の光沢感ある高品位な画像、高い画像濃度が得られるような手法について種々検討してきた。その結果、分子量３００以上の飽和脂肪酸のトリグリセリドを付与することで、画像の堅牢性、特に、耐ガス堅牢性が飛躍的に向上することを見出し、本願発明に至った。
【０００６】
【課題を解決するための手段】
本発明に係る記録物の画像堅牢性向上剤は、多孔質構造のインク受容層を備え、且つ、色材により該インク受容層に画像が形成されている記録物の画像堅牢性向上剤であって、分子量３００以上の飽和脂肪酸のトリグリセリドを主として含むことを特徴とする。
【０００７】
本発明に係る記録物は、多孔質構造のインク受容層を備え、且つ、該インク受容層が色材により画像が形成されている領域を有する記録物であって、該領域に上記構成の画像堅牢性向上剤が付与されていることを特徴とする。
【０００８】
本発明に係る記録物の画像堅牢性向上方法は、多孔質構造のインク受容層を備え、且つ、該インク受容層が色材により画像が形成されている領域を有する記録物の画像堅牢性向上方法であって、該領域に上記構成の画像堅牢性向上剤を付与することを特徴とする。
【０００９】
本発明に係る記録物の製造方法は、多孔質構造のインク受容層を備え、且つ、該インク受容層が色材により画像が形成されている領域を有する記録物の製造方法であって、
（ｉ）該インク受容層にインクを付与して、該インクに含有された色材により画像が形成された領域を得る工程、
（ｉｉ）該インク受容層に、上記構成の画像堅牢性向上剤を付与する工程、
を有することを特徴とする。
【００１０】
本発明に係る記録物の画像堅牢性向上化キットは、多孔質構造のインク受容層を具備している被記録媒体および上記構成の画像堅牢性向上剤を備えていることを特徴とする。
【００１１】
本発明の記録物の画像堅牢性向上剤を用いることで、コート紙などの多孔質のインク受容層を備えた被記録媒体に水性インク等により形成した画像を有する記録物の堅牢性、特にオゾンなどのガスに対する堅牢性を驚異的に向上させることができ、また画像の色味自体にも、より一層の深みを加えることが可能となる。また、特開昭５６−７７１５４号公報には多孔性構造を有するインクジェットシートの空隙を、不揮発性の物質で充填することが記載されているが、本発明にかかる具体的技術については何ら開示がない。
【００１２】
【発明の実施の形態】
以下、本発明にかかる画像堅牢性向上剤およびその用途について説明する。
【００１３】
Ａ：画像堅牢性向上剤
まず、本発明の画像堅牢性向上剤について詳しく説明する。
【００１４】
基材上の少なくとも片面にインク受容層を設けてなる記録媒体において、インクジェット記録等により画像記録した後に、画像堅牢性向上剤として、インク受容層に分子量３００以上の飽和脂肪酸のトリグリセリドを主として含む画像堅牢性向上剤を塗布し、さらに好ましくはその後、多孔質インク受容層に該画像堅牢性向上剤を含浸させることで、種々の物理的または化学的な変化から記録画像が保護され、記録画像により高い耐ガス堅牢性、銀塩写真画像と同等水準の高品位な光沢感及び高い画像濃度が付与される。
【００１５】
画像堅牢性向上剤としては、常温（１５〜３０℃）・常圧で液体状態であり、揮発性の低いものが好ましい。本発明に係る画像堅牢性向上剤は、分子量３００以上の飽和脂肪酸のトリグリセリドを主として含み、本発明の効果が損なわれない範囲であれば、更に種々の目的で他の物質を含んでいても良い。ここで、「主として含む」とは画像堅牢性向上剤中の成分の中で最も含有量が多いことであり、好ましくは５０％以上含有していることであり、さらに好ましくは８０％、より好ましくは９０％以上含有していることであり、また、画像堅牢性向上剤がこの飽和脂肪酸のトリグリセリドのみからなる場合もこれに含まれる。
【００１６】
上記飽和脂肪酸としては炭素数５から１８までの飽和脂肪酸が好ましい範囲としてあげることができる。
【００１７】
本発明で用いられるエステル化合物は、分子量が３００以上であるために揮発性が極めて低く、該向上剤が多孔質層に含浸された後に蒸発して多孔質層に空隙が生じることが生じ難い。
【００１８】
さらに該エステル化合物の分子量としては、常温常圧下での粘度等を考慮すると、２０００以下が好ましく、より好ましくは１０００以下である。
【００１９】
該飽和脂肪酸のトリグリセリドは、通常の脂肪酸エステルに比べ同じ分子量であれば、粘度が低いという特徴があるため、該物質の分子量が大きくても比較的粘度が低く、該物質は記録媒体の多孔質インク受容層の比較的小さい細孔径部位にも容易に浸透することができ、常温、さらには、高温高湿環境における耐ガス堅牢性が飛躍的に向上する。
【００２０】
分子量が３００以上の、飽和脂肪酸のトリグリセリドとしては、具体的に、トリ２−エチルヘキサン酸グリセリル、カプリン酸トリグリセリド、トリイソステアリン酸グリセリド等が挙げられる。
【００２１】
本発明のさらに好ましい態様によれば、酸化防止剤または紫外線吸収剤の少なくとも１つをさらに含有すると耐ガス性および耐光性になお良い。
【００２２】
酸化防止剤としては、所定の効果を得られるものであれば特に制限されず、例えばＮ，Ｎ−ジエチルチオ尿素等のチオウレア系、テトラメチルチウラムジスルフィド、テトラエチルチウラムジスルフィド等のチウラム系、２−メチル−５−クロロベンゾチアゾール、２−メチル−５−ブロモベンゾチアゾール、２−メルカプトベンゾチアゾール等のチアゾール系、１，２，２，６，６−ペンタメチル−４−ピペリジル１，２，３，４−ブタンテトラカルボキシレート、１，２，２，６，６−ペンタメチル−４−トリデシル１，２，３，４−ブタンテトラカルボキシレート等のヒンダードアミン系、２−（２Ｈ−ベンゾトリアゾール−２−イル）−ｐ−クレゾール等のベンゾトリアゾール系、Ｏ，Ｏ’−ジオクタデシルペンタエリスリトールビスホスファイト、トリスノニルフェニルホスファイト、フェニルジイソデシルホスファイト等のホスファイト系、ジエチルジチオカルバミン酸亜鉛塩、ジメチルジチオカルバミン酸ナトリウム塩、ジエチルジチオカルバミン酸ナトリウム塩等のジチオカルバミン酸塩系が挙げられ、これらの少なくとも１種を用いることができる。
【００２３】
また、紫外線吸収剤に関しても所定の効果を得られるものであれば特に制限されず、例えば６，６’−ジ−ｔ−ブチル−４，４’−ブチリデンジ−ｍ−クレゾール、３，３’，３’’，５，５’，５’’−ヘキサ−ｔ−ブチル−α，α’，α’’−（メシチレン−２，４，６−トリイル）トリ−ｐ−クレゾール等のヒンダードフェノール系、２−（３，５−ジ−ｔ−ペンチル−２−ヒドロキシフェニル）−２Ｈ−ベンゾトリアゾール、２−（３，５−ジ−ｔ−ブチル−２−ヒドロキシフェニル）−２Ｈ−ベンゾトリアゾール等のベンゾトリアゾール系、１，２，２，６，６−ペンタメチル−４−ピペリジル１，２，３，４−ブタンテトラカルボキシレート、１，２，２，６，６−ペンタメチル−４−トリデシル１，２，３，４−ブタンテトラカルボキシレート等のヒンダードアミン系、２，４−ジヒドロキシベンゾフェノン、２−ヒドロキシ−４−メトキシベンゾフェノン、４−ドデシロキシ−２−ヒドロキシベンゾフェノン等のベンゾフェノン系、サリチル酸フェニル等のサリチル酸系が挙げられ、これらの少なくとも１種を用いることができる。
【００２４】
紫外線吸収剤としては、例えば、下記構造式（９）〜（１６）で示されるものを更に挙げることができる。
【００２５】
【化１】
2004034347.tif 000003
【００２６】
【化２】
2004034347.tif 000004
【００２７】
上記式中、ｔ−Ｃ４Ｈ９はｔｅｒｔ−ブチル基を、ｔ−Ｃ８Ｈ１７はｔｅｒｔ−オクチル基をそれぞれ表す。
【００２８】
Ｂ：被記録媒体
本発明に用い得る被記録媒体としては、多孔質層のインク受容層を有し、インクが付着することで記録を行う被記録媒体であればいずれのものでも使用することができる。しかし、本発明では被記録媒体に画像堅牢性向上剤を含浸させるため、画像堅牢性向上剤が裏抜けしない媒体であることが好ましい。本発明にかかる被記録媒体は、特に、インク受容層の多孔質構造が微粒子から形成され、且つ、該微粒子に色材が吸着するような被記録媒体がインクジェット法を利用する場合に特に好適である。このようなインクジェット用の被記録媒体としては支持体上のインク受容層に形成された間隙によりインクを吸収するいわゆる吸収タイプであることが好ましい。吸収タイプのインク受容層は、微粒子を主体とし、必要に応じて、バインダーやその他の添加剤を含有する多孔質構造を有する。
【００２９】
微粒子の例としては、シリカ、クレー、タルク、炭酸カルシウム、カオリン、アルミナあるいはアルミナ水和物等の酸化アルミニウム、珪藻土、酸化チタン、ハイドロタルサイト、酸化亜鉛等の無機顔料や尿素ホルマリン樹脂、エチレン樹脂、スチレン樹脂等の有機顔料が挙げられ、これらの１種以上が使用される。バインダーとして好適に使用されているものには水溶性高分子やラテックスを挙げることができる。例えば、ポリビニルアルコールまたはその変性体、澱粉またはその変性体、ゼラチンまたはその変性体、アラビアゴム、カルボキシメチルセルロース、ヒドロキシエチルセルロース、ヒドロキシプロピルメチルセルロースなどのセルロース誘導体、ＳＢＲラテックス、ＮＢＲラテックス、メチルメタクリレート−ブタジエン共重合体ラテックス、官能基変性重合体ラテックス、エチレン酢酸ビニル共重合体などのビニル系共重合体ラテックス、ポリビニルピロリドン、無水マレイン酸またはその共重合体、アクリル酸エステル共重合体などが使用され、これらから選択した１種、あるいは必要に応じて２種以上を組み合せて用いることができる。
【００３０】
インク受容層には、その他の添加剤を使用することもでき、例えば、必要に応じて分散剤、増粘剤、ｐＨ調整剤、潤滑剤、流動性変性剤、界面活性剤、消泡剤、離型剤、蛍光増白剤、紫外線吸収剤、酸化防止剤などを挙げることができる。
【００３１】
本発明にかかる特に好適な被記録媒体は、上述の微粒子として、平均粒子径が１μｍ以下の微粒子を主体として、インク受容層を形成したものが好ましい。上記の微粒子として、特に好ましいものは、例えばシリカまたは酸化アルミニウム微粒子等が挙げられる。酸化アルミニウム微粒子、シリカにおいて特に効果的な理由としては以下の様に考えられる。即ち、酸化アルミニウム微粒子、シリカに吸着された色材は、ＮＯＸ、ＳＯＸ、オゾン等のガスによる色材の褪色を受け易いことが判ったが、これらの微粒子はガスを引き寄せやすく、色材の近傍にガスが存在することになり色材が褪色し易くなるためと思われる。シリカ微粒子として好ましいものは、コロイダルシリカに代表されるシリカ微粒子である。コロイダルシリカ自体も市場より入手可能なものであるが、特に好ましいものとして、例えば特許第２８０３１３４号、同２８８１８４７号公報に掲載されたものを挙げることができる。酸化アルミ微粒子として好ましいものとしては、アルミナ水和物微粒子を挙げることができる。このようなアルミナ系顔料の一つとして下記式により表されるアルミナ水和物を好適なものとして挙げることができる。
【００３２】
Ａｌ２Ｏ３−ｎ（ＯＨ）２ｎ・ｍＨ２Ｏ
上記式中、ｎは１、２または３の整数のいずれかを表し、ｍは０〜１０、好ましくは０〜５の値を表す。但し、ｍとｎは同時には０にはならない。ｍＨ２Ｏは、多くの場合ｍＨ２Ｏ結晶格子の形成に関与しない脱離可能な水相をも表すものである為、ｍは整数または整数でない値を取ることもできる。またこの種の材料を加熱するとｍは０の値に達することがありうる。
【００３３】
アルミナ水和物は一般的には、米国特許第４２４２２７１号、米国特許第４２０２８７０号に記載されているようなアルミニウムアルコキシドの加水分解やアルミン酸ナトリウムの加水分解のような、また特公昭５７−４４６０５号公報に記載されているアルミン酸ナトリウム等の水溶液に硫酸ナトリウム、塩化アルミニウム等の水溶液を加えて中和を行う方法などの公知の方法で製造されたものを使用したものが好適である。
【００３４】
更に、これらのアルミナ水和物を使用したインクジェット用被記録媒体は、本発明にかかる画像堅牢性向上剤との親和性、吸収性、定着性が優れる上、前述したような写真画質を実現するために必要とされる光沢、透明性および染料等の記録液中の色材の定着性等が優れていることより、本発明を適用するのに更に好適である。
【００３５】
本発明に用いられるインクジェット用被記録媒体の微粒子と前記のバインダーの混合比は、重量比で、１：１〜１００：１の範囲にあることが好ましい。バインダーの量を上記範囲とすることで、インク受容層への画像堅牢性向上剤の含浸に好適な細孔容積の維持が可能となる。酸化アルミニウム微粒子またはシリカ微粒子のインク受容層中の好ましい含有量としては、５０重量％以上、より好ましくは７０重量％以上、更に好ましくは、８０重量％以上であり、９９重量％以下であることが最も好適である。インク受容層の塗工量としては、画像堅牢性向上剤の含浸性を良好とするために乾燥固形分換算で１０ｇ／ｍ２以上であることが好ましく、１０〜６０ｇ／ｍ２が最も好適である。
【００３６】
本発明に用いられる被記録媒体は上記したインク受容層を支持するための支持体を有することが好ましいが、支持体としては、特段の制限がなく、上記した多孔質構造のインク受容層の形成が可能であって、且つインクジェットプリンタ等の搬送機構によって搬送可能な剛度を与えるものであれば、いずれのものでも使用できる。例えば、支持体とインク受容層の間に硫酸バリウム、酸化チタン、酸化亜鉛等の無機顔料等をバインダーと共に塗工して形成した多孔質層を有するものや、支持体にレジンコート紙を用いても良い。そして、上記支持体とインク受容層の間に多孔質層を有する被記録媒体は、前記した本発明のより好ましい態様である、「画像形成領域が、インク受容層の厚さ方向に存在する孔部の全てあるいは実質的に全てが向上剤によって充填されている部分を有する記録物」に用いられた場合により効果がある。つまり、インク受容層の厚さ方向に存在する孔部の全てあるいは実質的に全てが向上剤によって充填されている記録物を、高温・高湿環境下に長時間放置したような場合であっても、記録物表面への向上剤の染み出しなどによる表面のべたつきなどが生じることを極めて有効に抑制でき、保管性においても極めて優れた記録物とすることができる。
【００３７】
上記したような効果が得られる理由は明らかでないが、インク受容層の厚さ方向に存在する孔部の全てあるいは実質的に全てを充填するために供給された画像堅牢性向上剤は透気度の低い、例えば、バライタ層を通り抜け難い為、画像堅牢性向上剤による孔部の充填が確実に行われ、さらにまた、インク受容層中の孔部に存在している空気や水分が、図３に模式的に示した様に、堅牢性向上剤の孔部への充填処理に伴って、多孔質層（１３０１）に移行し、或いは吸着されて、インク受容層中への空気や水分の残留を抑制もしくは防止することができる為であると考えられる。
【００３８】
Ｃ：記録物の製造方法および画像堅牢性向上方法
本発明にかかる記録物とは、支持体（１０００）表面に、微粒子（１００５）を含む多孔質構造のインク受容層（１００３）を備え、該微粒子の表面に吸着した色材（１００９）により画像が形成されている領域を有する記録物であって、該領域に上記した画像堅牢性向上剤（以下、向上剤）１００１が付与されたものである。
【００３９】
そして、例えば、図２に示すよう、該画像が形成されている領域が、インク受容層の厚さ方向に分布している色材の全てまたは実質的に全てが画像堅牢性向上剤中にある部分を有する、あるいは、インク受容層の厚さ方向に分布している孔部の全てまたは実質的に全てが画像堅牢性向上剤によって充填されている態様がより好ましく、画像堅牢性はさらに向上する。また、本発明にかかる記録物のインク受容層は多孔質構造であれば、特に微粒子を含むものに限定されるものではない。
【００４０】
上記した本発明のより好ましい態様の場合に、受容層を有する被記録媒体に形成したインク等による記録物（プリント物）の色味の改善や耐ガス性の驚異的な向上が達成される理由は以下のようなメカニズムによるものと考えられる。
【００４１】
図１は、紙などからなる支持体上に微粒子からなる多孔質構造のインク受容層を備える、いわゆるコート紙の断面構造を模式的に示している。図１において、１０００は支持体、１００３は、支持体１０００に保持されているインク受容層である。インク受容層１００３は、微粒子１００５を含む多孔質構造を形成しており、微粒子は、結着剤（バインダー）１００７によって固定されている。そしてこのようなコート紙に付与されたインク滴は、インク受容層１００３に染み込んでいく過程において、インクに含まれる色材１００９が微粒子１００５の表面に吸着され、画像が形成される。
【００４２】
このようにして記録の為されたコート紙の表面に、画像堅牢性向上剤１００１を供給した後、インク受容層の比較的深部にある色材をも向上剤中にあらしめるために、例えば、インク供給後にラビング処理を行うと、画像堅牢性向上剤は、インク受容層１００３中の孔部、ここでは微粒子１００５の隙間（間隙）１０１１を充填していく。向上剤は、非水系の物質であることから、粒子間にトラップされている水性インクの水性媒体を次々と置換していき、微粒子表面に吸着している色材の周囲も被覆していく。そして、最終的に図２に示した様に、間隙１０１１が向上剤１００１で充填され、インク受容層の厚さ方向に分布している色材の全てまたは実質的に全てが画像堅牢性向上剤中にある、あるいは、インク受容層の厚さ方向に存在する孔部の全てあるいは実質的に全てを該向上剤によって充填させると、色材１００９は大気中のＳＯＸやＮＯＸなどのガスあるいはそれらを含む水分との接触を断たれることとなる。その結果、インク受容層中の色材の劣化が抑制され、画像の堅牢性の向上がさらに図られるものと考えられる。また、本発明による画像の堅牢性向上効果と共に得られる色味の改善、印字濃度向上、光沢度の向上の効果は、インク受容層を形成している物質と孔部（空気）、ここでは微粒子と間隙（空気）との屈折率の差によって生じていたインク受容層表面および内部における光の乱反射が、該間隙が画像堅牢性向上剤で充填されることによって抑制される為であると考えられる。
【００４３】
本発明にかかる画像堅牢性向上剤は、好ましくは液体の状態でインク受容層に付与される。そのため、インク受容層への浸透が容易に行われ、かつインク受容層内の多孔質構造の形状に対応して変形し、画像堅牢性向上剤中への色材の取り込み効果を十分に発揮することが可能である。しかも、液体としてインク受容層内に保持されることで、記録物に許容できる変形を生じさせた場合において、インク受容層の多孔質構造、例えば間隙の内壁や微粒子が含有されている場合における微粒子の外壁との画像堅牢性向上剤の接触状態が良好に維持される。
【００４４】
一方、画像堅牢性向上剤を、ワックスなどの通温において固形状態の形態とした場合は、インク受容層への浸透に圧力を必要としたり、均一な浸透状態が得られ難いなどがある。更に、揮発性溶剤により希釈された状態で適用され、適用後に固化するもの、あるいは液体で適用された後に固化する成分を含むものなどの形態とした場合は、固化する過程で水分や気泡の取り込みによる向上剤の相の白濁化が生じる場合があり、更に、固化する際の体積減少が生じた場合には、向上剤の相と多孔質構造との間に空隙が生じ、色材の保護機能が減少するおそれがある。インク受容層の局所的な熱分析等の方法により、物質溶解時の熱挙動（吸熱、発熱）がないことを確認することによって、インク受容層中に液体状態で保持されていることを確認することが可能である。
【００４５】
本発明で用いる、ラビング処理とは、堅牢性向上剤をインク受容層中の孔部に積極的に充填させるための拭き取りおよび研磨の少なくとも一方の処理を示す。
【００４６】
（１）第１の実施態様
本発明にかかる記録物の製造方法あるいは画像堅牢性向上方法の一実施態様としては、上記したように、多孔質構造のインク受容層を備え、該インク受容層へのインク或いはインク滴の付与によって、文字や絵等の画像が記録されている記録シートの、該インク受容層表面に、前記した画像堅牢性向上剤を供給し、その後にラビング処理を行う方法が挙げられる。ここで、向上剤は、記録シートの画像記録部分の少なくとも一部にのみ供給し、塗り込んでもよいが、記録シートの全面に塗りこむことが最も好ましい。これによってインク受容層中の色材が、オゾン等のガスによって攻撃されることをより確実に抑制することができる。
【００４７】
また、前記したように、本発明のより好ましい態様は、インク受容層の厚さ方向に存在する孔部の全て或いは実質的に全てが画像堅牢性向上剤で充填されているものである。この場合、画像堅牢性向上剤の供給量は、塗りこみの手間等を考慮すると、孔部が完全に充填される量と、塗布部材への吸収分などを考慮した量とするのが適当である。ここで、孔部が完全に充填される量とは、例えば、微粒子からなるインク受容層の場合はインク受容層の間隙度（吸油量など）などから考慮する。このような量の画像堅牢性向上剤を供給し、塗り込むことで、インク受容層の孔部をほぼ確実に画像堅牢性向上剤で充填することができる。
【００４８】
具体的には、例えば、吸油量が０．３ｃｃである記録媒体に形成されてなる画像の堅牢性を向上させる為には、約０．３ｇ程度の画像堅牢性向上剤を付与し、ラビング処理することで十分な堅牢性の向上効果を得ることができる。このことは、インク受容層の表面部分を覆うだけではなく、画像堅牢性向上剤がインク受容層の孔部を充填することによって、本発明の効果が達成されるものであることを表すものである。
【００４９】
ここで該画像堅牢性向上剤の塗布方法については、刷毛塗り、スプレー塗り、ローラー塗り、へら塗り、スポンジ塗布等特に制限されないが、具体的な方法として、例えば、図５に示した様に、適当量の画像堅牢性向上剤をインク受容層表面に一定量を供給可能な機能５００１（スプレーやポンプなど）を備えた容器５００３（ディスペンサー等）に該向上化剤を含むものとラビング用の部材とがセットとなった画像堅牢性向上化キットを用いることで実現可能である。
【００５０】
また他の実施態様としては、図４（ａ）及び（ｂ）に示した様な、画像堅牢性向上剤を含んでいる画像堅牢性向上化剤貯蔵部４００１と、画像堅牢性向上剤の塗布部材４００２とが一体化され、該貯蔵部内の画像堅牢性向上剤が該塗布部材表面に滲出可能に構成されているアプリケータを用いて、画像堅牢性向上剤の供給とラビング処理とを同時に行うようにしてもよい。尚、塗布部材４００２の画像堅牢性向上剤が少なくなってきた場合に、画像堅牢性向上化剤貯蔵部４００１に圧力をかけることにより、塗布部材に画像堅牢性向上剤がしみ込むような構成であっても良い。４００３は４００２の蓋である。本発明にかかる方法で画像堅牢性に優れた記録物を得るために、上記被記媒体と上記画像記録性向上剤とのセットを用いることで、簡便に堅牢性の高い画像をえることができる。
【００５１】
（２）他の実施態様
本発明にかかる記録物の製造方法あるいは画像堅牢性向上方法の他の実施態様として、記録装置内で人手を介在させること無しに処理する方法を挙げることができる。図６は、画像堅牢性に優れた記録物を得るための装置の概略断面図であり、インクジェット法による記録媒体への画像の記録と、形成された画像への堅牢性付与の処理とを行う手段を各々備えている。図６において、２５は筐体であり、１は積層された未使用の記録媒体で、サプライトレイ（給紙用カセット）２に略水平に載置されている。
【００５２】
３は吸盤で、吸盤移動機構（不図示）により、図中ａの位置から積層された未使用の記録紙１の最上部の１枚に接する位置ｂに移動し、最上位の用紙を吸引して持ち上げることができる。この際、吸引機構（不図示）により、吸盤３が記録紙に接した状態で吸盤３の内部の圧力を減少させて記録紙１の最上部の１枚を吸着して、その記録紙を他の記録紙から分離させる。その状態で吸盤移動機構により図中ｃの位置に移動し、その分離した１枚の記録紙の先端を搬送ローラ４，５の間に差し込むことができる。その後、吸引機構による吸引動作を停止させて吸盤３の吸着力を解除し、吸盤３による記録紙の拘束を解くことができる。
【００５３】
搬送用ローラ４，５は、搬送用モータ（不図示）等の駆動源によりクラッチ機構（不図示）等を介して回転駆動される。６，７はガイド板で、所定の間隔を持って対向して配置されており、搬送用ローラ４，５の回転により搬送される記録紙の供給経路を形成している。これらガイド板６，７で形成される供給経路の断面形状は略半円形であり、搬送用ローラ４，５近傍から上方の副走査用ローラ８，９に至っている。これら副走査用ローラ８，９は、図中左方向に平行に配置された第２の副走査用ローラ対１０，１１と共に、搬送されてきた記録紙を挟持し、後述する制御部（不図示）などの制御の下に紙送りを行っている。１５は副走査用ローラ８，９，１０，１１の間での記録紙の位置を規制するガイド板である。１２は記録ヘッド（インクジェットヘッド）で、記録紙１の搬送方向に複数のインク吐出用ノズルが配されている。尚、この記録ヘッド１２は、それぞれが異なる色のインクを吐出する複数のインクジェットヘッドを備えていても良い。１３は記録ヘッド１２に供給するインクを収容しているインクタンクである。記録ヘッド１２とインクタンク１３はキャリッジに載置されており、副走査用ローラ８〜１１の回転軸と略平行に配置されたキャリッジガイドにより、記録紙の搬送方向に略直交する方向に移動可能に保持されている。
【００５４】
１６は、上方の記録紙収容部に積層して収容された未使用の第２の記録紙である。１７は積層収納された記録紙１６を載置し、分離ローラ１８方向に適宜押圧する圧板である。１９，２０はガイド板で、分離ローラ１８により取り出された１枚の記録紙の先端を副走査用ローラ８，９に導くための第２の供給経路を形成している。
【００５５】
２１，２２，２３，２４は、例えば特開平１−２６４８７９号公報で開示されている各記録紙１，１６の有無及びその紙質を検知する手段である。２１，２３はそれぞれ記録紙１，１６の表面に所定波長の光を照射する光源、２２，２４は、その光源から照射された光が記録紙表面から反射された光を受光する光検出器である。
【００５６】
このような反射光による記録紙の紙質の検知は、記録紙の種類に応じて表面の粗さが異なり、それに伴って光の拡散の程度が異なってくることに起因してなされるものである。例えば普通紙の表面は微視的にみれば繊維の絡み合ったもので表面の拡散は大きく、従って検出器２２，２４の出力は小さくなる。一方、表面が平滑で、光の拡散の程度の低いシートの場合、検出器２２，２４の出力が大きくなる。このような光による検出手段を用いて、吸盤３を使用した第１の分離機構、或は分離ローラ１８を使用した第２の分離機構に対応する記録紙がそれぞれ対応するカセットに装填されているか、又は記録に適した記録紙が装着されているかなどが判断可能となる。
【００５７】
２６，２７は記録ヘッド１２による記録終了後、副走査ローラ１０，１１の回転に伴って排出される記録紙を後述の工程に導くための搬送路を形成するガイド板である。ガイド板には面状のヒータ（不図示）が取り付けられており、ガイド板２６，２７で形成された搬送路内の記録紙を加熱し、その記録紙上に吐出されたインクの乾燥を促進する。
【００５８】
こうして得られた記録物の記録面に対して、画像堅牢性向上剤を供給し、該記録物のインク受容層に、画像堅牢性向上剤が充填された領域を形成する。
【００５９】
液体５２は、本発明にかかる画像堅牢性向上剤であり、容器５１に不図示のタンクから不図示の供給装置にて供給され、常に容器５１内における液面の高さが所定の範囲内になるように自動的に供給・制御されている。５３は堅牢性向上剤塗布用ローラで、その表面部５３ａは堅牢性向上剤５２が浸透可能なスポンジ状の構造となっており、その一部が容器５１内の堅牢性向上剤５２に接していて、液体塗布用ローラ５３が不図示の駆動源の駆動により回転することにより、その表面部５３ａに一様に堅牢性向上剤５２を浸潤させることができる。５４は塗布用ローラ５３との協動により記録媒体を挟持して搬送する搬送用ローラである。尚、この搬送用ローラ５４は、その表面に堅牢性向上剤５２が付着しないように、記録媒体が挟持されていない時は塗布用ローラ５３と離間し、記録媒体が介在している場合にのみ塗布用ローラ５３と搬送用ローラ５４と接触して記録媒体を挟持するのが望ましい。５５は乾燥用ヒータで、堅牢性向上剤５２が塗布された記録紙を乾燥させるのに使用される。
【００６０】
以上の構成により、記録ヘッド１２による記録が終了した後、その記録紙の後端が第２の副走査ローラ対１０，１１から離れる以前に記録媒体の先端が搬送用ローラ５４，塗布用ローラ５３の位置にまで到達する。そして、搬送用ローラ５４と塗布用ローラ５３との間に記録媒体が挟持され、これらローラ５３，５４の回転に伴って記録媒体の片方の面に堅牢性向上剤５２が一様に供給され、またラビングされて、インク受容層の間隙に充填される。この液体が充填された記録紙は、必要に応じて更なるラビング処理を施した後、排紙用ローラ３３の回転により３４の排紙口から装置外に排出される。
【００６１】
なお、図６では、インクジェット記録と画像堅牢性向上剤の充填とが、同一の装置内で処理される形態の画像記録装置を説明したが、これに限定されず、画像記録部と堅牢性向上液の充填部とを分離した構成の画像記録装置、更には、堅牢性向上液の充填部を、画像形成部と独立させた、画像堅牢性向上液の塗布装置もまた、本発明の範囲内のものである。
【００６２】
【実施例】
以下、実施例および比較例により本発明を更に説明する。
（画像堅牢性向上剤の調製）
下記に示す飽和脂肪酸エステルと、添加剤すなわち紫外線吸収剤を表２に示した割合で混合することによって実施例１〜６の画像堅牢性向上剤を用意した。
グループＡ．　飽和脂肪酸グリセリド
Ａ−１．化合物名：カプリン酸トリグリセリド
分子量　４９１
【００６３】
【化３】
2004034347.tif 000005
【００６４】
Ａ−２．化合物名：トリ２−エチルヘキサン酸グリセリル
分子量　４７１
【００６５】
【化４】
2004034347.tif 000006
【００６６】
Ａ−３．化合物名：トリイソステアリン酸グリセリド
分子量　８９０
【００６７】
【化５】
2004034347.tif 000007
【００６８】
グループＢ：添加剤
Ｂ−１．商品名：アデカスタブＬＡ−６３Ｐ（旭電化株式会社製）
【００６９】
【化６】
2004034347.tif 000008
【００７０】
比較例１〜２
比較例１は、画像堅牢性向上化剤を用いない場合である。
比較例２は、Ｃ−１．アクリル樹脂溶液アクリル樹脂系エマルジョン商品名：ボンコート４００１大日本インキ化学工業株式会社製を用いた場合である。
【００７１】
（被記録媒体の製造例）
先ず、下記のようにして基材を作製した。濾水度４５０ｍｌＣＳＦ（Ｃａｎａｄｉａｎ　Ｓｔａｎｄａｒａｄ　Ｆｒｅｅｎｅｓｓ）の、広葉樹晒しクラフトパルプ（ＬＢＰＫ）８０質量部、濾水度４８０ｍｌＣＳＦの、針葉樹晒しクラフトパルプ（ＮＢＰＫ）２０質量部からなるパルプスラリーに、カチオン化澱粉０．６０質量部、重質炭酸カルシウム１０質量部、軽質炭酸カルシウム１５質量部、アルキルケテンダイマー０．１０質量部、カチオン性ポリアクリルアミド０．０３質量部、硫酸バンド０．４０質量部を添加して紙料を調整後、長網抄紙紙で抄造し、３段のウエットプレスを行って、多筒式ドライヤーで乾燥した。その後、サイズプレス装置で、酸化澱粉水溶液を固形分で１．０ｇ／ｍ２となるように含浸し、乾燥後、マシンカレンダー仕上げをし、坪量１５５ｇ／ｍ２、ステキヒトサイズ度１００秒、透気度５０秒、ベック平滑度３０秒、ガーレー剛度１１．０ｍＮの基材を得た。
【００７２】
次に、上記で得た基材上に、以下のようにして下塗り層を形成した。先ず、下塗り層の形成に使用する塗工液として、カオリン（ウルトラホワイト９０、Ｅｎｇｅｌｈａｒｄ社製）／酸化亜鉛／水酸化アルミニウムの、重量比６５／１０／２５からなる填量１００質量部と、市販のポリアクリル酸系分散剤０．１質量部とからなる固形分濃度７０％のスラリーに、市販のスチレン−ブタジエン系ラテックス７質量部を添加して、固形分６０％になるように調整して組成物を得た。次に、この組成物を、乾燥塗工量が１５ｇ／ｍ２になるように、ブレードコータで、基材の両面に塗工し、乾燥した。その後、マシンカレンダー仕上げをし（線圧１５０ｋｇｆ／ｃｍ）、坪量１８５ｇ／ｍ２、ステキヒトサイズ度３００秒、透気度３，０００秒、ベック平滑度２００秒、ガーレー剛度１１．５ｍＮの下塗り層付き基材を得た。下塗り層付き基材の白色度は、断裁されたＡ４サイズ５枚のサンプルに対して各々測定し、その平均値として求めた。その結果、Ｌ：９５、ａ＊：０、ｂ＊：−２であった（ＪＩＳ　Ｚ　８７２９の色相として求めた）。
【００７３】
次に、インク受容層を形成したが、上記の第二の表面処理工程での塗工後、即ち、塗工液が下塗り層に含浸されてすぐに、そのまま下塗り層上にインク受容層を形成した。その際の、インク受容層の形成に用いた塗工液及び塗工方法等は、以下の通りである。
【００７４】
塩化アルミニウムの４重量％溶液中にアルミン酸ソーダを加えｐＨを４に調整した。その後、攪拌をしながら９０℃まで昇温し、しばらく攪拌を行った。その後、再びアルミン酸ソーダを加えてｐＨを１０に調整し、その温度を保持しながら４０時間熟成反応を行った。その後、室温に戻し、ｐＨを７〜８に調整した。この分散液に対して脱塩処理を行い、その後酢酸により解膠処理を行ってコロイダルゾルを得た。このアルミナ水和物のコロイダルゾルを濃縮して１７重量％の溶液を得た。ポリビニルアルコール　ＰＶＡ１１７（商品名：クラレ社製）を純水に溶解して９重量％の溶液を得た。上記アルミナ水和物のコロイダルゾルとポリビニルアルコール溶液を、アルミナ水和物固形分とポリビニルアルコール固形分が重量比で１０：１になるように混合攪拌して、分散液を得た。これをダイコータで乾燥塗工量で３５ｇ／ｍ２になるように毎分３０ｍで塗工した。そして、１７０℃で乾燥してインク受容層を形成した。この被記録媒体のインク受容層表面にリウエットキャストコーターを用いて、熱湯を用いたリウエットキャスト処理を行い被記録媒体を得た。被記録媒体の吸油量は約２１ｃｃ／ｍ２であった。
【００７５】
（記録物の作成および堅牢化処理）
上記で作成した被記録媒体に、下記の方法で画像を記録した記録物を作成し、その記録物に対して、実施例１から６の画像堅牢性向上化剤及び比較例２の化合物を用いて、下記の方法▲１▼〜▲５▼に従って各種の画像堅牢性試験を行った。また、何も処理しなかった記録物を比較例１として同様に評価を行った。
【００７６】
インクジェット方式を用いたフォト用プリンタ（商品名：ＢＪ−Ｆ８７０キヤノン製）に当該プリンタに純正のインクタンク（商品名：ＢＣＩ−６ＢＫ、ＢＣＩ−６Ｙ、Ｍ、Ｃ、ＢＣＩ−６ＰＭ、ＢＣＩ−６ＰＣ）を装着し、上記で得た被記録媒体の記録面に、単色として、ブラック、シアン、マゼンタ及びイエロー、コンポジットカラーとして、コンポジットブラック、葉緑色、肌色および空色の各色について、１００％、８０％、６０％、４０％、２０％及び１０％の各濃度のベタパッチを印字して記録物を作成した。なお、印字に用いたインクは、上記プリンタ純正品であって、全て水溶性染料を含んでいる水性インクである。次いで、この記録物のインク受容層表面に、１２６ｍｍ×８９ｍｍの面積あたり約０．３ｇの割合で、上述した種々の画像堅牢性向上剤、及び比較例１〜２の化合物を付与し、天然コットン素材のラビング部材で画像全面に亘ってラビング処理を行って、実施例１〜６及び比較例１〜２の記録物を得た。そして各記録物について、各色Ｏ．Ｄが約１．０のパッチを選んで、以下の画像堅牢性試験に用いた。
【００７７】
耐光性および耐ガス性の評価方法：上記の記録物の試験前の画像濃度と試験後の画像濃度とを分光光度計・スペクトリノ（グレタグマクベス社製）を用いて測定した。耐光性および耐ガス性評価は、以下に記述する判定基準に基づき判定し、結果は表１に示した。
【００７８】
（試験方法）
▲１▼耐光性試験１
以下の試験条件に従って、キセノンフェードメーターを用いて、耐光暴露試験を行った。本試験は、室内における窓越し太陽光の影響を考慮した画像堅牢性試験である。
試験条件；
照射光量：５０ｋｌｕｘ
試験時間：１００時間
試験槽内温湿度条件：３０℃・４５％ＲＨ
フィルタ：（アウター）ソーダライム、（インナー）ボロシリケート
耐光性評価：
ＩＳＯ１０９７７（１９９３）の基準を参考に耐光暴露試験後の反射濃度残存率（ΔＥ）データより評価した。具体的には、単色のインクによる記録部に関しては、試験後の記録部が示す反射濃度残存率を測定し、下記表１の基準に従って評価した。一方、複数色のインクを重ねて形成したコンポジットカラーの記録部に関しては、試験後の各記録部の反射濃度残存率に加えて、各コンポジットカラー記録部を構成している複数の構成色それぞれの耐光暴露試験後の反射濃度残存率を測定し、得られた反射濃度残存率の差を算出し、表１に示す基準に従って評価した。コンポジットカラー記録部の評価に、該コンポジットカラー記録部を構成する構成色の反射濃度残存率の差を加えた理由は、コンポジットカラー記録部の画像堅牢性は記録部自体の反射濃度残存率だけでなく、コンポジットカラー記録部を構成している複数の構成色のそれぞれの褪色の程度も視覚上の画質に大きな影響を及ぼすからである。つまり、例えコンポジットカラーの記録部自体の反射濃度残存率が大きい場合であっても、コンポジットカラーを構成している構成色の何れか１つでも、試験前後で反射濃度が大きく変化している場合には、目視におけるカラーバランスが崩れ、視覚的に退色が大きい様に感じることがある為である。
【００７９】
表１において、例えば、濃度残存率が９０％以上というのは、ブラック、シアン、マゼンタ、イエロー、コンポジットブラック、葉緑色、肌色および空色の各記録部の反射濃度残存率の内、最も低い値でも９０％以上であることを示す。また、例えば、濃度残存率の差が５％未満というのは、上記した４色のコンポジットカラー記録部において、各コンポジットカラー記録部を構成している構成色それぞれの試験前の反射濃度残存率の値の差のうちの最大値が、５％未満の場合である。濃度残存率の差が５％以上１０％未満というのは、該４色コンポジットカラー記録部のそれぞれを構成している構成色それぞれの反射濃度残存率の差のうちの最大値が５％以上１０％未満の場合である。
【００８０】
【表１】
2004034347.tif 000009
【００８１】
評価結果を表２に示す。
【００８２】
▲２▼耐光性試験２
以下の試験条件に従って、蛍光灯耐光性試験機を用いて、耐光暴露試験を行った。本試験は、室内における蛍光灯光の影響を考慮した画像堅牢性試験である。
試験条件；
照射光量：６０ｋｌｕｘ
試験時間：４８０時間
試験層内温湿度条件：３０℃・４５％ＲＨ
フィルタ：ソーダライム
耐光性評価；
ＩＳＯ１０９７７（１９９３）の基準を参考に耐光暴露試験後の濃度残存率データより耐光性を上記▲１▼と同様の評価基準を用いて評価した。結果を表２に示す。
【００８３】
▲３▼耐ガス性試験
オゾン試験装置（スガ試験機社製、商品名：オゾンウエザオメーター）を用いて、オゾン暴露試験を行った。
試験条件；
暴露ガス組成：Ｏ３３ｐｐｍ
試験時間：６時間
試験層内温湿度条件：４５℃、５５％ＲＨ
耐ガス性評価；
オゾン暴露試験後の濃度残存率データを上記▲１▼の評価と同様の評価基準を用いて評価した。結果を表２に示す。
【００８４】
▲４▼黄変試験
（試験方法および評価方法）
未印字の被記録媒体に対して、実施例１から６の画像堅牢性向上剤、比較例２の化合物の各々を上記と同様にして付与し、ラビング処理して実施例１から６、比較例２のサンプルを調製し、比較例１としての未処理のサンプルを加えて、以下の環境の中に各サンプルを放置し、試験前後の記録面の色味を比較した。結果は表２に示した。
試験条件；
試験層温湿度条件：５０℃、８０％ＲＨ
試験時間：２４０時間
【００８５】
【表２】
2004034347.tif 000010
【００８６】
▲５▼光沢度試験
未印字の被記録媒体に対して、新たに実施例１および６の各々を上記と同様に付与して、ラビング処理してサンプルを調整し、また、比較例１として未処理のサンプルを用意した。これら３サンプルを常温で２４時間保存した後の各々の光沢度をＪＩＳ−Ｚ−８７４１に規定される方法で測定した。その結果を表３に示す。
【００８７】
【表３】
2004034347.tif 000011
【００８８】
新たに実施例１および６の記録物（１００％ベタパッチ）と比較例１の記録物（１００％ベタパッチ）を▲１▼で用いたサンプルと同様に調製し、常温で２４時間保存した後の、各々の画像の濃度をグレタグスペクトロイノ（グレタグマクベス製）で測定した。その結果を表４に示す。
【００８９】
【表４】
2004034347.tif 000012
【００９０】
【発明の効果】
本発明によって、インクジェット記録画像の堅牢性が向上し、特に、インクジェット記録画像を家庭やオフィス等の通常の室内環境で展示する用途に使用しても画像の褪色を劇的に防止することができる。又、本発明は、記録画像の記録品位を低下させることなく画像堅牢性を向上することが可能である。
【図面の簡単な説明】
【図１】本発明に用いられる被記録媒体の断面構造を模式的に示す概略断面図である。
【図２】本発明にかかる画像堅牢性の向上方法の概略説明図であり、インク受容層中の間隙に向上剤が充填された状態を示す概略断面図である。
【図３】被記録媒体の支持体として、インク受容層側の表面に緻密な多孔質層があるものを用いたときの、インク受容層中の水分子の挙動の説明図である。
【図４】本発明にかかるアプリケータの一実施態様である。（ａ）は、使用時の形態を示す概略斜視図であり、（ｂ）は収納や携帯に適する、塗布部が蓋で保護された形態を示す概略斜視図である。
【図５】本発明にかかるアトマイザの概略断面図である。
【図６】本発明にかかるインクジェット記録装置の概略断面図である。
【符号の説明】
１０００　　支持体
１００１　　画像堅牢性向上剤
１００３　　インク受容層
１００５　　微粒子
１００７　　結着剤
１００９　　色材
１０１１　　インク受容層中の間隙
１３０１　　多孔質層
４００１　　画像堅牢性向上剤貯蔵部
４００２　　画像堅牢性向上剤塗布部
４００３　　蓋
５００１　　ディスペンス手段（スプレー部）
５００３　　画像堅牢性向上化剤貯蔵部
【図１】
2004034347.tif 000013
【図２】
2004034347.tif 000014
【図３】
2004034347.tif 000015
【図４】
2004034347.tif 000016
【図５】
2004034347.tif 000017
【図６】
2004034347.tif 000018